(57)【要約】【課題】はんだヒュームの捕集率を向上すると共にメインフィルタの長寿命化を図ることができるフィルタ（プレフィルタ）を提供する。【解決手段】本発明に係るフィルタは、はんだヒューム吸引器に用いられるフィルタであって、はんだヒュームを捕集するフィルタ用濾材を有し、前記フィルタ用濾材は合成繊維又は無機繊維からなり、その厚みが０．２〜２．０ｍｍであり、その目付けが２０〜１５０ｇ／ｍ２であることを特徴とする。本発明のフィルタは、下流側に配置された他のフィルタ（メインフィルタ）と共にプレフィルタとして用いることができる。【選択図】図１
2015039657.tif 000002
【特許請求の範囲】
【請求項１】
はんだヒューム吸引器に用いられるフィルタであって、
はんだヒュームを捕集するフィルタ用濾材を有し、
前記フィルタ用濾材は合成繊維又は無機繊維からなり、その厚みが０．２〜２．０ｍｍであり、その目付けが２０〜１５０ｇ／ｍ２であることを特徴とするフィルタ。
【請求項２】
前記フィルタ用濾材が不織布からなる請求項１に記載のフィルタ。
【請求項３】
前記フィルタ用濾材がプリーツ加工されている請求項１又は２に記載のフィルタ。
【請求項４】
下流側に配置された他のフィルタと共に用いられる請求項１〜３のいずれか１項に記載のフィルタ。
【発明の詳細な説明】
【技術分野】
【０００１】
本発明は、はんだヒューム吸引器に用いられるフィルタに関するものである。
【背景技術】
【０００２】
従来、はんだ付けの際にはんだから発生する煙（ヒューム）等を吸引する吸煙装置が開発されている。
【０００３】
はんだから発生するヒュームに含まれる有害物質の大きさは、一般的に０．０５〜１０μｍといわれている。その中で特に人体にとって危険とされる粒子の大きさは、肺の中に蓄積される大きさである０．５〜５μｍとされる。上記有害物質には刺激性物質が多く含まれ、該刺激性物質は咽喉や目などの痛み、或いは喘息などの症状を発生させる。また、刺激性物質が人体へ接触することにより、皮膚への刺激やアレルギー症状等を発生させることもある。
【０００４】
上記のようなはんだヒュームを吸引するものとしてではないが、例えば特許文献１には空気を浄化する空気清浄器が提案されている。この空気清浄器は、空気清浄器本体であるハウジングを有し、該ハウジング内にプレフィルタ及びメインフィルタが配設されている。
【０００５】
上記プレフィルタは、ハウジングが形成する空気通路内において、メインフィルタの上流側に位置し、比較的大きな空気中の粒子がメインフィルタに入り込むことを避けるためのものである。このようなプレフィルタの機能によりメインフィルタの耐用期間を延ばすことができる。はんだヒュームを吸引するための吸煙装置についても、上記空気清浄器と同じように、プレフィルタと該プレフィルタの下流側に配されるメインフィルタとを有する構成となっているのが一般的である。従来のはんだヒューム吸煙装置においては、プレフィルタは平板状に構成されており、メインフィルタはプリーツ状（ひだ状）に構成されているのが主である。このメインフィルタの例としては、ＨＥＰＡフィルタ（High Efficiency Particulate Air Filter）が挙げられる。なおＨＥＰＡフィルタは、ＪＩＳ  Ｚ  ８１２２において、「定格風量で粒径が０．３μｍ粒子に対して９９．９７％以上の粒子捕集率をもち、かつ初期圧力損失が２４５Ｐａ以下の性能を持つエアフィルタ」と規定されている。
【先行技術文献】
【特許文献】
【０００６】
【特許文献１】特開２０１１−１６７６８３号公報
【発明の概要】
【発明が解決しようとする課題】
【０００７】
メインフィルタの耐用期間を延ばすために、安価なプレフィルタを定期的に交換する必要がある。しかしながら、現状ではメインフィルタの汚れがひどくなることが多くあり、そのためメインフィルタの交換を止む無く行わなければならず、該メインフィルタの交換周期を十分に延ばすことができない問題があった。つまり、プレフィルタが該プレフィルタ自体の本来果たすべき機能を果たしていないことがいえるのである。また、メインフィルタの交換周期は十分にあるが、従来のプレフィルタは単板から構成されたり或いは該プレフィルタには広ピッチのプリーツしか組み込めなかったため、プレフィルタの交換周期が短過ぎる場合もあった。
【０００８】
本発明は、以上のような従来の課題を考慮してなされたものであり、はんだヒュームの捕集率を向上すると共にメインフィルタの長寿命化を図ることができるフィルタ（プレフィルタ）を提供することを目的とする。
【課題を解決するための手段】
【０００９】
本発明者は、前記課題を解決するために鋭意研究を重ねた結果、はんだヒュームは、図２に示すようにプレフィルタ用濾材の切断部表面において松脂のように膜を張っていることを発見した。すなわち、はんだヒュームの大部分はプレフィルタ用濾材の表面（上流側）に付着して留まり、裏面側（下流側）に通り抜けることが少ないことを発見した。したがって、プレフィルタに厚みを持たせてもあまり意味がないことを見い出し、本発明を完成させた。
【００１０】
本発明に係るフィルタは、はんだヒューム吸引器に用いられるフィルタであって、
はんだヒュームを捕集するフィルタ用濾材を有し、
前記フィルタ用濾材は合成繊維又は無機繊維からなり、その厚みが０．２〜２．０ｍｍであり、その目付けが２０〜１５０ｇ／ｍ２であることを要旨とする。
【００１１】
前記フィルタ用濾材が不織布からなることが望ましい。
【００１２】
前記プレフィルタ用濾材にプリーツ加工が施されていることが望ましい。
【００１３】
本発明のフィルタは、下流側に配置された他のフィルタ（メインフィルタ）と共に用いることができる。
【発明の効果】
【００１４】
本発明によれば、はんだヒュームの捕集率が向上し、本発明のフィルタを、下流側に配置された他のフィルタ（メインフィルタ）と共に用いれば、該他のフィルタの長寿命化を図ることができる。
【００１５】
また上記の通り、厚みの薄い濾材を用いることで該濾材をプリーツ状に加工し易く、更に狭ピッチに加工できることから、多分の濾材組込量を確保でき、プレフィルタの長寿命化を図ることが可能となる。
【図面の簡単な説明】
【００１６】
【図１】本発明のプレフィルタ用濾材を示す図面代用写真である。
【図２】プレフィルタにおけるはんだヒュームの付着状態を示す図面代用写真である。
【図３】ＪＩＳ  Ｚ  ８９０１試験用粉体  １１種を測定用粉塵として用いた場合の各フィルタの初期捕集効率の測定結果を示す図である。
【図４】ＪＩＳ  Ｚ  ８９０１試験用粉体  １５種を測定用粉塵として用いた場合の各フィルタの初期捕集効率の測定結果を示す図である。
【図５】はんだヒュームを測定用粉塵として用いた場合の各フィルタの初期捕集効率の測定結果を示す図である。
【発明を実施するための形態】
【００１７】
本発明に係るフィルタは、はんだヒューム吸引器に用いられるメインフィルタと共に使用し得るフィルタ（以下、プレフィルタと称することがある）であって、はんだヒュームを捕集するフィルタ用濾材を有し、前記フィルタ用濾材は合成繊維又は無機繊維からなり、その厚みが０．２〜２．０ｍｍであり、その目付けが２０〜１５０ｇ／ｍ２であることを特徴とする。
【００１８】
本発明に係るフィルタは、該フィルタよりも下流側に配される他のフィルタ（メインフィルタ）と共に、例えばはんだヒューム吸引器のハウジング内に設けることができる。このようなフィルタによれば、該フィルタによりはんだヒュームの捕集率が向上し、メインフィルタの長寿命化を図ることができる。
以下、図面に示した実施の形態に基づいて本発明を詳細に説明する。
【００１９】
図１は本発明のプレフィルタ用濾材を示す図面代用写真である。本発明のプレフィルタ用濾材は、はんだヒュームを捕集する機能を有する材料を適宜使用するとよく、合成繊維又は無機繊維を含む不織布で構成される。例えば無機繊維としてガラス繊維を用いることができる。
【００２０】
プレフィルタ用濾材の厚みは、０．２〜２．０ｍｍであることが望ましく、より好適には０．４〜１．８ｍｍである。
【００２１】
プレフィルタ用濾材の目付けは、２０〜１５０ｇ／ｍ２であることが望ましく、より好適には４０〜１３０ｇ／ｍ２である。
【００２２】
プレフィルタ用濾材には、該プレフィルタ用濾材を長寿命化するために、プリーツ加工を施すことが好ましい。プリーツ加工の種類は特に限定されないが、例えば材料を蛇腹状に折り畳むアコーディオンプリーツ加工を採用することができる。
【００２３】
プリーツが施されたプレフィルタ用濾材のピッチ（山と山の間隔）は、３〜２０ｍｍであることが望ましく、より好適には５〜１５ｍｍである。なお、上記の山に樹脂からなるビードを被覆することで該山の形状が潰れることを防ぐことができる。
【００２４】
次にメインフィルタについて説明する。本発明においてメインフィルタとしては、ＨＥＰＡフィルタ（ＪＩＳ  Ｚ  ８１２２）又は準ＨＥＰＡフィルタ（ＪＩＳ  Ｂ  ９９０８：２０１１）を用いることができる。
【００２５】
ＨＥＰＡフィルタは、定格風量で粒径が０．３μｍの粒子に対して９９．９７％以上の粒子捕集率を有し、かつ初期圧力損失が２４５Ｐａ以下の性能を備えるエアフィルタである。また準ＨＥＰＡフィルタは、定格風量で粒径が０．３μｍの粒子に対して９０％以上の粒子捕集率を有するエアフィルタである。
【００２６】
メインフィルタ用濾材には、濾過効率を向上するために、プリーツ加工を施すことが好ましい。プリーツ加工の種類は特に限定されないが、例えば材料を蛇腹状に折り畳むアコーディオンプリーツ加工を採用することができる。
【００２７】
プリーツが施されたメインフィルタ用濾材のピッチ（山と山の間隔）は３〜５ｍｍとすることができる。なお、上記の山に樹脂からなるビードを被覆することで該山の形状が潰れることを防ぐことができる。
【００２８】
本発明はもとより上記実施形態によって制限を受けるものではなく、本発明の趣旨に適合し得る範囲で適当に変更を加えて実施することも勿論可能であり、それらはいずれも本発明の技術的範囲に包含される。
【実施例】
【００２９】
本発明のプレフィルタについて粉塵計により初期捕集効率の測定を行った。なお、初期捕集効率（％）は、（１−フィルタ下流側の粉塵濃度／フィルタ上流側の粉塵濃度）×１００で規定される。また、初期とは、プレフィルタが新品又は未使用の状態であることを指す。
【００３０】
測定対象として用いたフィルタａ（実施例）、フィルタｂ（比較例１）、フィルタｃ（比較例２）、及びフィルタｄ（比較例３）の仕様を表１に示し、測定条件を表２に示す。なお、表１のフィルタ分類はＪＩＳ  Ｂ  ９９０８：２０１１に規定されるものであり、中性能フィルタは、定格風量で粒径が０．４μｍの粒子に対して９９％未満の粒子捕集率を有するエアフィルタである。また、粗塵フィルタは粒子捕集率（質量法）が９８％未満のエアフィルタである。
【００３１】
【表１】
2015039657.tif 000003
【００３２】
【表２】
2015039657.tif 000004
【００３３】
使用した機器は次の通りとした。
（１）評価装置；ＪＩＳ  Ｂ  ９９０８：２０１１形式３試験装置
（２）粉塵計；柴田科学株式会社製  ＬＤ−３Ｂ（光散乱方式）
（３）粉塵供給装置；大盛工業株式会社製  ＣＦ−５３Ｓ（シュートから手動で粉塵を供給）
【００３４】
また、測定用粉塵として次のものを用いた。
（１）ＪＩＳ  Ｚ  ８９０１試験用粉体  １１種（以下、ＪＩＳ１１種と記載）
（２）ＪＩＳ  Ｚ  ８９０１試験用粉体  １５種（以下、ＪＩＳ１５種と記載）
（３）白光株式会社製のＨＥＸＳＯＬ（鉛入り巻きはんだ（φ１．６、錫６０％、ヤニ入り））をこて先温度４５０℃のはんだごてにより溶解させた際のはんだヒューム
【００３５】
測定結果を図３〜図５に示す。図３はＪＩＳ１１種の測定用粉塵を用いた場合の各フィルタの初期捕集効率の測定結果を示す図であり、図４はＪＩＳ１５種の測定用粉塵を用いた場合の各フィルタの初期捕集効率の測定結果を示す図であり、図５は測定用粉塵としてはんだヒュームを用いた場合の各フィルタの初期捕集効率の測定結果を示す図である。なお、実施例及び各比較例において試験体のｎ数を３としたが、これら測定結果の平均値を表３に示す。
【００３６】
【表３】
2015039657.tif 000005
【００３７】
表３に示すように、実施例のはんだヒュームの初期捕集効率は、比較例１〜３の同初期捕集効率よりも高いものとなった。特に、実施例のはんだヒュームの初期捕集効率は、比較例２の同初期捕集効率の約３倍となった。これらの結果から、本発明のプレフィルタははんだヒュームの捕集率が高いので、このプレフィルタをメインフィルタと共に用いれば、該メインフィルタの長寿命化が期待できる。
【図１】
2015039657.tif 000006
【図２】
2015039657.tif 000007
【図３】
2015039657.tif 000008
【図４】
2015039657.tif 000009
【図５】
2015039657.tif 000010